"0.25~5μmの平均粒径d50を有する長石または長石誘導体の粒子を含む歯科材料用粉末充填材であって、前記粒子が反応性基を含有するケイ素化合物によるコーティングを有する、歯科材料用粉末充填材。前記反応性基が重合性基を含む、請求項1に記載の粉末充填材。前記重合性基が、エポキシ基またはビニル基、好ましくはメタクリル基またはアクリル基を含む、請求項2に記載の粉末充填材。前記長石が、斜長石またはアルカリ長石の群から選択される、請求項1から3のいずれか一項に記載の粉末充填材。前記長石が、ペルト長石、曹長石、灰曹長石、中性長石、曹灰長石、亜灰長石、灰長石およびSiO2欠乏長石誘導体、例えば霞石、ならびにこれらの混合物から選択される、請求項1から4のいずれか一項に記載の粉末充填材。前記長石が、0.5~3.5μm、好ましくは0.8~1.5μmの平均粒径d50を有する、請求項1から5のいずれか一項に記載の粉末充填材。前記長石が透明である、請求項1から6のいずれか一項に記載の粉末充填材。前記充填材が、二峰性粒径分布を有する、請求項1から7のいずれか一項に記載の粉末充填材。前記二峰性分布の一方のピークが0.5~1μmの範囲内にあり、および第二のピークが1~3.5μmの範囲内にある、請求項8に記載の粉末充填材。請求項1から9のいずれか一項に記載の粉末充填材の製造方法であって、以下の工程:長石を粉砕する工程と、得られる粒子を、反応性ケイ素化合物を用いてシラン処理する工程とを有する粉末充填材の製造方法。歯科複合材料であって、60~90重量の請求項1から9のいずれか一項に記載の粉末充填材と、10~40重量の重合性樹脂であって、前記重合性樹脂は、前記反応性基と反応することができる重合性樹脂と、を含有する歯科複合材料。前記歯科複合材料が、光で硬化できる、請求項11に記載の歯科複合材料。請求項11または請求項12に記載の硬化した複合材料を含有する歯科材料。歯科材料における充填材としての請求項1から9のいずれか一項に記載の粉末充填材の使用。本発明の目的は、このような充填材を提供することにある。この目的は、長石または長石誘導体の粒子であって0.25~5μmの平均粒径d50を有し、および反応性基を含有するケイ素化合物によるコーティングを有する長石または長石誘導体の粒子からなる歯科材料用粉末充填材によって達成される。したがって、本発明によれば、前記粉末充填材は、長石または長石誘導体からなる。特に、長石誘導体としては、二酸化ケイ素欠乏材料、いわゆるフォイドまたは准長石が挙げられる。本発明の粒子は、0.25~5μmの平均粒径を有する。平均粒径は、d50と呼ばれる。これは、粒子混合物の50重量が、対応する直径の篩を通過することができ、同時に50が保持されることを意味する。本発明の長石粒子または長石誘導体粒子は、反応性基を含有するケイ素化合物によるコーティングを有する。一方では、コーティングは、充填材と反応することができなければならないし、他方では、反応性基が残らなければならない。このような反応剤も、シリカまたはガラスを基材とした他の充填材に用いられる。一方、反応剤は、長石と反応することができる修飾ケイ素化合物、例えばトリメトキシシラン基を有する。また、生成物は、好ましくは、合成樹脂と重合することができる重合性基、例えばエポキシド基、アクリレート基またはメタクリレート基、あるいはビニル基を含有する。このための反応剤は、当業者には公知である。典型的な反応剤としては、例えば、γ-メタクリルオキシプロピルトリメトキシシランが挙げられる。幾つかの実施形態において、充填材を被覆するために異なる変性剤を混合することが合理的である。長石として、斜長石またはアルカリ長石の群のメンバーが、特に適していることが判明している。適当な鉱物としては、特に、ペルト長石、曹長石、灰曹長石、中性長石、曹灰長石、亜灰長石、灰長石およびSiO2欠乏長石誘導体、例えば霞石、ならびにこれらの混合物が挙げられる。好ましくは、長石の平均粒径は、0.5~3.5μmの範囲内にあり、好ましくは0.8~1.5μmの範囲内にある。好ましくは、長石または長石誘導体は、例えば、前記の長石または長石誘導体を充填材として使用する系で光開始重合できるように、透明である。好ましくは、光は、青色光であり、400~520nmの波長範囲を有する。適当な光源としては、ハロゲンランプまたは発光ダイオード、いわゆるLEDが挙げられる。1つの実施形態において、充填材は、少なくとも二峰性粒径分布を有する。すなわち粒度分布において2つまたはそれ以上のピークが存在する。このような場合、好ましくは、一方のピークは、0.5~1μmの範囲内にあり、他方のピークは、1~3.5μmの範囲内にある。このような二峰性またはそれ以上のモード分布は、例えば、材料を別々に粉砕し、所定のサイズの2つの粒度分布に篩い分けし、その後にこれらを混合することによって調製される。混合は、同じ重量のこれらの粒子群または異なる重量のこれらの粒子群を用いて行うことができる。例えば、一方の粒度分布は、30~70重量の量で用いることができ、これに対して他方の粒度分布は、70~30重量の範囲内で用いることができる。長石を適当なサイズに粉砕するために、多くの場合、2段階粉砕を用いることが合理的である。最初の粉砕のために特に好ましい変法は、いわゆるエアジェット自己粉砕である。この方法では、粒子を加速し、衝突させ、それによって粉砕する。したがって、長石は、約1.5μmに至る粒度範囲に粉砕できる。さらなる粉砕のために、特に、例えばアジテーターボールミルを使用する湿式粉砕法が適している。湿式粉砕法の後に、充填材を乾燥させる。特に好ましい実施形態において、粉砕媒体の屈折率が使用する長石または長石誘導体の屈折率に近い粉砕媒体が、粉砕のために用いられる。好ましくは、用いる粉砕媒体の屈折率と長石の屈折率の差は、0.005以下である。例えば、アジテーターボールミルでは、対応する屈折率のガラスビーズを、粉砕媒体として用いてもよい。好ましくは、得られる粉砕媒体は、粉砕媒体摩滅粒子由来の混濁物を0.5重量未満含有する。これは、例えばX線蛍光分析により決定できる。乾燥後に、充填材は、公知の方法でシラン処理される。この方法は、他の支持体のシラン処理とは基本的に異ならない。特に好ましい実施形態において、60~90重量の粉末充填材と10~40重量の重合性樹脂を含有する歯科複合材料が、形成される。好ましくは、歯科複合材料は、光で重合させるかまたは硬化させる。通常、400~520nmの波長範囲を有する光を使用する。実施例1ビス-GMA2,2-ビス[4-2-ヒドロキシ-3-メチルアクリルオキシプロポキシフェニルプロパンを、TEGDMA2-メチル-2-プロペン酸と一緒に含有する重合性合成樹脂を調製した。カンファーキノンと2-ジメチルアミノエチルメタクリレートを、光開始剤として用いた。γ-メタクリルオキシプロピルトリメトキシシランで被覆された長石が、長石としての機能を果たした。重合性樹脂と充填材の混合は、手動混合で行った。以下の長石粒度を使用した。a粒度0.3μmb粒度0.8μmc粒度3.5μmd0.8μmの充填材と3.5μmの充填材が重量比で40:60の混合物比較例として、以下を用いた。C1:バリウムガラス、粒度0.7μmSchott社のGM39923C2:バリウムガラス、粒度1.0μmSchott社のGM27884実施例2以下の複合材料を調製した。充填材a60、合成樹脂40充填材b67、合成樹脂33充填材c73、合成樹脂27充填材d74、合成樹脂36充填材C1:68、合成樹脂32充填材C2:72、合成樹脂28硬化は、6mm試験片についてDentacolorXSHeraeusKulzerを用いて180秒間行った。その後に、材料の種々の特性を調べた。結果を、以下の表に示す。ストロンチウムまたはバリウムガラスを基材とする通常の歯科充填材と比べると、本発明の充填材は、それと同じかまたは部分的に改善された機械的性質を示した。複合材料系において、極めて良好な硬化結果が、本発明の充填材を用いることで得られた。線収縮は、1.4~1.7であり、したがって従来技術よりも良好であった。高い充填材含有量が達成できたが、それにもかかわらず、本発明の複合材料の良好な加工性が認められた。本発明の材料は、透明性が高いので、何ら色の変化が生じなかった。"